(57)【特許請求の範囲】
【請求項１】
液状アクリロニトリル−ブタジエンゴム、液状ブタジエンゴム、液状イソプレンゴム、および、液状スチレン−ブタジエンゴムから選択される１種または２種以上である液状ポリマーと、
アルキレンオキサイド変性（メタ）アクリレートと、
ラジカル重合開始剤と、
イオン導電剤とを含有することを特徴とする電子写真機器用導電性組成物。
【請求項２】
前記液状ポリマーは、極性基を有する液状ポリマーであることを特徴とする請求項１に記載の電子写真機器用導電性組成物。
【請求項３】
前記液状ポリマーは、変性液状ポリマーであることを特徴とする請求項１または２に記載の電子写真機器用導電性組成物。
【請求項４】
前記液状ポリマーは、マレイン酸変性またはカルボキシ変性による変性液状ポリマーであることを特徴とする請求項１から３のいずれかに記載の電子写真機器用導電性組成物。
【請求項５】
前記（メタ）アクリレートは、エチレンオキサイド変性（メタ）アクリレートであることを特徴とする請求項１から４のいずれかに記載の電子写真機器用導電性組成物。
【請求項６】
前記（メタ）アクリレートは、単官能（メタ）アクリレートであることを特徴とする請求項１から５のいずれかに記載の電子写真機器用導電性組成物。
【請求項７】
前記液状ポリマー１００質量部に対して、前記（メタ）アクリレートを２０〜８０質量部含有することを特徴とする請求項１から６のいずれかに記載の電子写真機器用導電性組成物。
【請求項８】
液状アクリロニトリル−ブタジエンゴム、液状ブタジエンゴム、液状イソプレンゴム、および、液状スチレン−ブタジエンゴムから選択される１種または２種以上である液状ポリマーを架橋した架橋ポリマーに、アルキレンオキサイド変性（メタ）アクリレートが付加してなる架橋ポリマーとイオン導電剤を含有してなることを特徴とする電子写真機器用導電性架橋体。
【請求項９】
請求項１〜７のいずれかに記載の導電性組成物がラジカル架橋されてなることを特徴とする電子写真機器用導電性架橋体。
【請求項１０】
請求項８または９に記載の導電性架橋体を用いたことを特徴とする電子写真機器用導電性部材。
【発明の詳細な説明】
【技術分野】
【０００１】
本発明は、電子写真機器用導電性組成物、電子写真機器用導電性架橋体および電子写真機器用導電性部材に関するものである。
【背景技術】
【０００２】
近年、電子写真方式を採用する複写機、プリンター、ファクシミリなどの電子写真機器が広く使用されるようになってきている。電子写真機器の内部には、通常、感光ドラムが組み込まれており、その周囲には、帯電ロール、現像ロール、転写ロール、トナー供給ロールなどの導電性部材が配設されている。
【０００３】
電子写真機器では、一般に、帯電ロールにより感光ドラムの表面に静電荷を与え、その上に画像を露光して静電潜像を形成し、現像ロールによりトナーを静電潜像に付着させて現像した後、そのトナー像を記録紙に転写し、トナー像が転写された記録紙を加熱加圧してトナーを記録紙上に定着させることによって画像形成を行なっている。
【０００４】
帯電ロールの帯電方式としては、電源の低電圧化による省エネ化、低価格化を図りやすいＤＣ帯電方式と、高速化、高画質化を目指して安定した帯電を得やすいＡＣ・ＤＣ重畳帯電方式とが知られている。ＡＣ・ＤＣ重畳帯電方式は、ロールに起因する画像欠陥を緩和して高画質な画像を得ることができる反面、２方式の電源が必要であったり、電源容量が大きくなったりする問題や、交流波による帯電音発生の問題などがあることから、最近では、高速・高画質向けの帯電ロールにも、ＤＣ帯電方式を採用する場合が増えてきている。
【０００５】
帯電ロールや現像ロールなどの導電性部材を構成する材料には、要求される性能に応じて、種々の材料が検討されている。
【０００６】
例えば、特許文献１には、ロールの基材に、常温で弾性のあるＮＢＲ系ゴムまたはヒドリン系ゴムなどを使用し、この基材ゴムに架橋剤としての過酸化物を添加して、基材ゴムを三次元の網目構造に架橋させた現像ロールが開示されている。
【０００７】
また、特許文献２には、液状ブタジエンゴムや液状イソプレンゴムなどの液状ゴムに架橋剤としての過酸化物を添加して、液状ゴムを熱架橋させたゴム架橋物が開示されている。このゴム架橋物の特性、性能が有効に発揮される用途としては、電子写真機器に用いられる帯電ロール、現像ロールなどの導電性ロールなどが挙げられている。
【０００８】
【特許文献１】特開２００３−２６３０２１号公報
【特許文献２】特開２００７−１３１６６５号公報
【発明の開示】
【発明が解決しようとする課題】
【０００９】
しかしながら、特許文献１に示すように、導電性部材を構成する材料に常温で弾性のある固形（ミラブル）ゴムを用いると、組成物の粘度が高いため、組成物を金型に射出する際に高圧力がかかり、ひずみが生じる。これに伴い、成形された導電性部材に曲がり等が発生し、導電性部材の寸法精度が悪くなるという問題があった。導電性部材の寸法精度が悪くなると、感光ドラムへの接地性が悪くなり、画像が悪化する。
【００１０】
また、固形（ミラブル）ゴム自体が硬いので、架橋するとさらに硬度が上昇し、導電性部材の硬度が高くなりすぎるという問題があった。
【００１１】
例えば、導電性部材が帯電ロールである場合には、帯電ロールの硬度が上がると、感光体への接地性が悪化する。そのため、感光体上に残ったトナーがロール表面に不均一に付着し、耐久により付着ムラが大きくなる。これにより、耐久後の画像に画像ムラが発生する。また、例えば、導電性部材が現像ロールである場合には、現像ロールの硬度が上がると、トナーのストレスになり、画像が悪化する。
【００１２】
一方、特許文献２のゴム架橋物では、低硬度で、圧縮永久ひずみを低減化することができるとされているものの、電子写真機器に用いられる導電性部材に要求される低抵抗化を図ることが難しかった。例えば、導電性部材が帯電ロールである場合には、抵抗が上昇すると、初期の帯電量が不足し、初期および耐久後に帯電ムラが発生して、画像が悪化する。
【００１３】
本発明が解決しようとする課題は、寸法精度に優れ、低硬度で、低抵抗の電子写真機器用導電性部材を形成する電子写真機器用導電性組成物を提供することにある。また、他の課題としては、寸法精度に優れ、低硬度で、低抵抗の電子写真機器用導電性部材を形成する電子写真機器用架橋体を提供することにある。さらに、寸法精度に優れ、低硬度で、低抵抗の電子写真機器用導電性部材を提供することにある。
【課題を解決するための手段】
【００１４】
上記課題を解決するため本発明に係る電子写真機器用導電性組成物は、液状ポリマーと、アルキレンオキサイド変性（メタ）アクリレートと、ラジカル重合開始剤と、イオン導電剤とを含有することを要旨とする。
【００１５】
このとき、前記液状ポリマーとしては、液状アクリロニトリル−ブタジエンゴム、液状ブタジエンゴム、液状イソプレンゴム、および、液状スチレン−ブタジエンゴムから選択される１種または２種以上を好適に示すことができる。
【００１６】
そして、前記液状ポリマーは、極性基を有する液状ポリマーであると良い。
【００１７】
さらに、前記液状ポリマーは、変性液状ポリマーであると良い。
【００１８】
このとき、前記液状ポリマーは、マレイン酸変性またはカルボキシ変性による変性液状ポリマーであると良い。
【００１９】
そして、前記（メタ）アクリレートは、エチレンオキサイド変性（メタ）アクリレートであると良い。
【００２０】
また、前記（メタ）アクリレートは、単官能（メタ）アクリレートであると良い。
【００２１】
そして、前記液状ポリマー１００質量部に対して、前記（メタ）アクリレートを２０〜８０質量部含有することが望ましい。
【００２２】
一方、本発明に係る電子写真機器用導電性架橋体は、液状ポリマー間が、アルキレンオキサイド変性（メタ）アクリレートで共架橋され、イオン導電剤を含有してなることを要旨とする。
【００２３】
また、本発明に係る電子写真機器用導電性架橋体は、上記導電性組成物が共架橋されてなることを要旨とする。
【００２４】
そして、本発明に係る電子写真機器用導電性部材は、上記導電性架橋体を用いたことを要旨とする。
【発明の効果】
【００２５】
本発明に係る電子写真機器用導電性組成物は、液状ポリマーと、アルキレンオキサイド変性（メタ）アクリレートと、ラジカル重合開始剤と、イオン導電剤とを含有している。そのため、粘度が低くなり、金型に射出する際に、圧力上昇によるひずみが生じにくい。これにより、形成された導電性部材に曲がり等が発生するのを抑制し、導電性部材の寸法精度に優れる。また、液状ポリマーの代わりに固形ポリマーを含有する場合と比較して、形成される導電性部材の表面硬度を低く抑えることができる。その結果、導電性部材の感光ドラムへの接地性は良好になり、画像が良好になる。
【００２６】
そして、アルキレンオキサイド変性（メタ）アクリレートとイオン導電剤を含有することにより、形成される導電性部材の低抵抗化を図ることができる。これにより、例えば、帯電ロールに用いたときに、帯電ムラを抑えて、画像が良好になる。
【００２７】
このとき、上記液状ポリマーが、液状アクリロニトリル−ブタジエンゴム、液状ブタジエンゴム、液状イソプレンゴム、および、液状スチレン−ブタジエンゴムから選択される１種または２種以上であれば、上記効果に特に優れる。
【００２８】
そして、上記液状ポリマーが極性基を有する液状ポリマーであると、より一層、導電性部材の低抵抗化を図ることができる。
【００２９】
さらに、前記液状ポリマーが変性液状ポリマーであると、さらに、導電性部材の低抵抗化を図ることができる。
【００３０】
このとき、マレイン酸変性またはカルボキシ変性による変性液状ポリマーであると、導電性部材の低抵抗化を図る効果に優れる。
【００３１】
そして、上記（メタ）アクリレートがエチレンオキサイド変性（メタ）アクリレートであると、より一層、導電性部材の低抵抗化を図ることができる。
【００３２】
また、上記（メタ）アクリレートが単官能（メタ）アクリレートであると、導電性部材をより低硬度にすることができる。
【００３３】
そして、上記液状ポリマー１００質量部に対して、上記（メタ）アクリレートを２０〜８０質量部含有すると、寸法精度の向上と、硬度、および、電気抵抗のバランスに優れる。
【００３４】
一方、本発明に係る電子写真機器用導電性架橋体は、液状ポリマー間が、アルキレンオキサイド変性（メタ）アクリレートで共架橋され、イオン導電剤を含有してなる。また、本発明に係る電子写真機器用導電性架橋体は、上記導電性組成物が共架橋されてなる。したがって、これを用いれば、寸法精度に優れ、低硬度で、低抵抗の電子写真機器用導電性部材を形成することができる。
【００３５】
そして、本発明に係る電子写真機器用導電性部材は、上記導電性架橋体を用いている。そのため、低硬度、低抵抗で、寸法精度に優れる。
【発明を実施するための最良の形態】
【００３６】
本発明の実施形態に係る電子写真機器用導電性組成物について詳細に説明する。
【００３７】
本発明に係る電子写真機器用導電性組成物（以下、導電性組成物ということがある。）は、液状ポリマーと、（メタ）アクリレートと、ラジカル重合開始剤と、イオン導電剤とを含有している。
【００３８】
液状ポリマーは、比較的分子量が小さい領域の化合物であり、架橋反応を行なうことにより、ゴム弾性を示すものである。液状ポリマーとしては、液状ゴムなど、常温で液状を示し、架橋することによって弾性を示すものであれば特に限定されるものではない。
【００３９】
本発明に係る導電性組成物は、液状ポリマーを含有しているため、固形ポリマーのみを含有する組成物と比較して、粘度が低くなる。したがって、これを用いて導電性部材を成形する場合には、金型に導電性組成物を射出する際に、圧力上昇によるひずみが生じにくい。そうすると、形成された導電性部材に曲がり等が発生するのを抑制する。曲がり等の発生が少ない導電性部材は、寸法精度に優れる。
【００４０】
また、架橋硬化させる前の組成物中に含まれるポリマーが液状ポリマーであると、固形ポリマーのみを含有する組成物と比較して、架橋硬化前の状態の硬度が低く抑えられ、架橋硬化後の状態の硬度を低くすることができる。
【００４１】
液状ポリマーは、極性基を有していると、なお良い。極性基を有していると、抵抗を低くする効果に優れる。また、イオン導電剤により抵抗を低くする効果を発揮させやすくする。極性基としては、クロロ基、ニトリル基、カルボキシル基、酸無水物基、水酸基、（メタ）アクリロイル基、アルキレンオキサイドなどを例示することができる。
【００４２】
極性基は、液状ポリマー自体が含有する極性基であっても良いし、変性により導入された極性基などであっても良い。すなわち、液状ポリマーは、変性液状ポリマーであっても良い。
【００４３】
変性としては、例えば、マレイン酸変性、カルボキシ変性、ヒドロキシ変性、（メタ）アクリル変性などを例示することができる。液状ポリマーが変性液状ポリマーであれば、さらに、抵抗を低くすることができる。特に、液状ポリマーが液状ブタジエンゴムや液状イソプレンゴムなどの極性基を有していない液状ポリマーである場合には、変性により液状ポリマーに極性基を導入して、低抵抗化を図ることができる。
【００４４】
液状ポリマーとしては、具体的には、例えば、液状アクリロニトリル−ブタジエンゴム（液状ＮＢＲ）、液状ブタジエンゴム（液状ＢＲ）、液状イソプレンゴム（液状ＩＲ）、液状スチレン−ブタジエンゴム（液状ＳＢＲ）、カルボキシ変性液状アクリロニトリル−ブタジエンゴム、カルボキシ変性液状ブタジエンゴム、ヒドロキシ変性液状ブタジエンゴム、（メタ）アクリル変性液状ブタジエンゴム、マレイン酸変性液状イソプレンゴム、カルボキシ変性液状イソプレンゴム、ヒドロキシ変性液状イソプレンゴム、（メタ）アクリル変性液状イソプレンゴムなどを例示することができる。これらは、１種または２種以上混合して用いても良い。
【００４５】
より好ましくは、液状アクリロニトリル−ブタジエンゴム（液状ＮＢＲ）、カルボキシ変性液状ブタジエンゴム、（メタ）アクリル変性液状ブタジエンゴム、マレイン酸変性液状イソプレンゴム、カルボキシ変性液状イソプレンゴム、（メタ）アクリル変性液状イソプレンゴムである。
【００４６】
液状ポリマーは、分子量は特に限定されるものではないが、常温で液状を示すものとして、数平均分子量が２０００〜６００００の範囲内にあるものが好ましい。
【００４７】
導電性組成物中に含有される（メタ）アクリレートは、極性基を有するポリマー間を共架橋する。（メタ）アクリレートが極性基を有するポリマー間を共架橋すると、架橋密度の上昇に伴って、得られる架橋体の耐ヘタリ性が向上する。すなわち、（メタ）アクリレートを添加して極性基を有するポリマーと反応させることで、架橋効率が上昇して架橋密度が上昇し、耐ヘタリ性が向上すると推察される。
【００４８】
（メタ）アクリレートは、アルキレンオキサイド変性（メタ）アクリレートである。（メタ）アクリレートがアルキレンオキサイド変性されているため、これを用いた架橋体の低抵抗化を図ることができる。また、イオン導電剤により抵抗を低くする効果を発揮させやすくする。
【００４９】
アルキレンオキサイド変性としては、エチレンオキサイド変性、プロピレンオキサイド変性、テトラメチレンオキサイド変性、または、これらの共重合変性などを例示することができる。これらのうち、より低抵抗になるなどの観点から、より好ましくは、エチレンオキサイド変性、プロピレンオキサイド変性、エチレンオキサイド−プロピレンオキサイド変性である。特に好ましくは、エチレンオキサイド変性である。
【００５０】
（メタ）アクリレートは、１分子中に含まれる（メタ）アクリロイル基の数が１〜３個の範囲内にあることが好ましい。すなわち、一官能、二官能、または、三官能であることが好ましい。１分子中に含まれる（メタ）アクリロイル基の数が４個以上であると、極性基を有するポリマーを共架橋する官能基の数が（メタ）アクリレート１分子中に多く含まれ、架橋体の硬度が高くなりやすい。上記観点より、さらに好ましくは、一官能（単官能）の（メタ）アクリレートである。一官能（単官能）の（メタ）アクリレートであれば、架橋体の硬度を低硬度に維持することができる。
【００５１】
（メタ）アクリレートが極性基を有するポリマー間を共架橋すると、（メタ）アクリレートは極性基を有するポリマー間に配置され、極性基を有するポリマー間に比較的大きなぶらさがり構造が形成される。これにより極性ポリマー同士の凝集（結晶化）を抑制して、架橋体の硬度上昇を抑制するものと推察される。
【００５２】
アルキレンオキサイド変性（メタ）アクリレートとしては、具体的には、例えば、プロピレングリコールジ（メタ）アクリレート、エチレングリコールジ（メタ）アクリレート、ポリプロピレングリコールジ（メタ）アクリレート、ポリエチレングリコールジ（メタ）アクリレート、ポリテトラメチレングリコールジ（メタ）アクリレート、メトキシポリエチレングリコールモノ（メタ）アクリレート、エチレンオキサイド−プロピレンオキサイド（ブロックタイプ）変性ビスフェノールＡジ（メタ）アクリレート、エトキシ化トリメチロールプロパンジ（メタ）アクリレート、フェノキシポリエチレングリコール（メタ）アクリレート、フェノキシプロピレングリコール（メタ）アクリレート、エチレンオキサイド変性ビスフェノールＡジ（メタ）アクリレート、プロピレンオキサイド変性ビスフェノールＡジ（メタ）アクリレート、ノニルフェノールエチレンオキサイド変性（メタ）アクリレート、ノニルフェノールプロピレンオキサイド変性（メタ）アクリレート、エチレンオキサイド変性グリセリントリ（メタ）アクリレート、プロピレンオキサイド変性グリセリントリ（メタ）アクリレートなどを例示することができる。これらは１種または２種以上混合されていても良い。
【００５３】
（メタ）アクリレートの含有量の下限値は、極性基を有するポリマー１００質量部に対し、好ましくは、２０質量部以上、より好ましくは、３０質量部以上、さらに好ましくは、５０質量部以上であると良い。（メタ）アクリレートの含有量が２０質量部未満では、低抵抗にする効果が小さくなりやすい。
【００５４】
一方、（メタ）アクリレートの含有量の上限値は、極性基を有するポリマー１００質量部に対し、好ましくは、８０質量部以下、より好ましくは、７０質量部以下であると良い。（メタ）アクリレートの含有量が８０質量部を超えると、（メタ）アクリレートがブリードしやすくなり、製品の外観が悪化しやすい。
【００５５】
導電性組成物中に含有されるラジカル重合開始剤としては、過酸化物やアゾ化合物などが挙げられる。これらは１種または２種以上併用することができる。
【００５６】
過酸化物としては、例えば、ジクミルパーオキサイド（ＤＣＰ）、ベンゾイルパーオキサイド、ジクロロベンゾイルパーオキサイド、ジ−ｔｅｒｔ−ブチルパーオキサイド、ブチルパーアセテート、ｔｅｒｔ−ブチルパーベンゾエート、２，５−ジメチル−２，５−ジ（ｔｅｒｔ−ブチルパーオキシ）ヘキサン、１，１−ジ−（ｔｅｒｔ−ブチルパーオキシ）−３，３，５−トリメチルシクロヘキサン、２，５−ジメチル−２，５−ジ−（ベンゾイルパーオキシ）ヘキサン、２，５−ジメチル−２，５−ジ−（ベンゾイルパーオキシ）−３−ヘキセン、ジ−ｔｅｒｔ−ブチルパーオキシジイソプロピルベンゼン、ｔｅｒｔ−ブチルクミルパーオキサイド、２，５−ジメチル−２，５−ジ−（ｔｅｒｔ−ブチルパーオキシ）−３−ヘキセン、１，３−ビス（ｔｅｒｔ−ブチルパーオキシイソプロピル）ベンゼン、ｎ−ブチル−４，４−ビス（ｔｅｒｔ−ブチルパーオキシ）バレレート、ｐ−クロロベンゾイルパーオキシド、ｔｅｒｔ−ブチルパーオキシイソプロピルカーボネート、ジアセチルパーオキサイド、ラウロイルパーオキサイドなどを例示することができる。
【００５７】
アゾ化合物としては、例えば、１，１’−アゾビス（シクロヘキサン−１−カルボニトリル）、２，２’−アゾビス（２，４，４−トリメチルペンテン）、２，２’−アゾビス（２−メチルプロパン）、２−シアノ−２−プロピラゾホルムアミド、２，２’−アゾビス（２−ヒドロキシ−メチルプロピオネート）、２，２’−アゾビス（２−メチル−ブチロニトリル）、２，２’−アゾビスイソブチロニトリル、２，２’−アゾビス［２−（２−イミダゾリン−２−イル）プロパン］、ジメチル２，２’−アゾビス（２−メチルプロピオネート）などを例示することができる。
【００５８】
ラジカル重合開始剤の含有量の下限値は、極性基を有するポリマー１００質量部に対し、好ましくは、０．０１質量部以上、より好ましくは、０．１質量部以上、さらに好ましくは、１質量部以上であると良い。一方、ラジカル重合開始剤の含有量の上限値は、極性基を有するポリマー１００質量部に対し、好ましくは、５０質量部以下、より好ましくは、１０質量部以下であると良い。
【００５９】
導電性組成物中に含有されるイオン導電剤は、導電性組成物の架橋体の電気抵抗の調整を図りやすくする。また、抵抗ムラも比較的発生しにくくする。イオン導電剤としては、特に限定されることなく、電子写真機器分野で使用され得るものであれば、何れのものでも使用することができる。
【００６０】
イオン導電剤としては、例えば、下記式（１）で表される４級アンモニウム塩、下記式（２）で表されるホウ酸塩、界面活性剤などが挙げられる。これらは１種または２種以上混合されていても良い。
【００６１】
下記式（１）において、Ｒ１、Ｒ２、Ｒ３、Ｒ４は、炭素数１〜１８のアルキル基またはアリール基であり、メチル基、エチル基、プロピル基、ブチル基、ヘキシル基、オクチル基、デシル基、フェニル基、キシリル基などを示し、Ｘｎ−はｎ価の陰イオンを示し、ｎは１〜６の整数を示す。ｎ価の陰イオンとしては、ハロゲンイオン、ＣｌＯ４−、ＢＦ４−、ＳＯ４２−、ＨＳＯ４−、Ｃ２Ｈ５ＳＯ４−などが挙げられる。
【００６２】
また、下記式（２）において、Ｒ１、Ｒ２、Ｒ３、Ｒ４は、炭素数１〜１８のアルキル基またはアリール基であり、メチル基、エチル基、プロピル基、ブチル基、ヘキシル基、オクチル基、デシル基、フェニル基、キシリル基などを示し、Ｍｎ＋はアルカリ金属イオンもしくはアルカリ土類金属イオンであり、リチウムイオン、ナトリウムイオン、カリウムイオン、カルシウムイオンなどを示し、ｎは１〜２の整数を示す。
【００６３】
【化１】
0005255803.tif 000002
【００６４】
【化２】
0005255803.tif 000003
【００６５】
イオン導電剤の含有量の下限値は、極性基を有するポリマー１００質量部に対し、好ましくは、０．０１質量部以上、より好ましくは、０．１質量部以上であると良い。一方、イオン導電剤の含有量の上限値は、極性基を有するポリマー１００質量部に対し、好ましくは、５０質量部以下、より好ましくは、１０質量部以下であると良い。
【００６６】
本発明に係る導電性組成物は、他にも、必要に応じて、滑剤、加硫促進剤、老化防止剤、光安定剤、粘度調整剤、加工助剤、難燃剤、可塑剤、発泡剤、充填剤、電子導電剤、分散剤、消泡剤、顔料、離型剤などの各種添加剤を１種または２種以上含有していても良い。
【００６７】
また、導電性組成物中には、本発明の特性を害しない範囲において、固形ポリマーを含有していても良い。固形ポリマーとしては、例えば、通常、用いられるアクリロニトリル−ブタジエンゴム（ＮＢＲ）、ヒドリン系ゴム（ＣＯ、ＥＣＯ、ＧＣＯ、ＧＥＣＯ）等の固形（ミラブル）ゴムなどを例示することができる。
【００６８】
本発明に係る導電性組成物は、共架橋させて、電子写真機器用導電性部材に用いられる。電子写真機器用導電性部材としては、例えば、電子写真機器に用いられる帯電ロール、現像ロール、転写ロール、トナー供給ロールなどのロール状の導電性部材（導電性ロール）や、電子写真機器に用いられる転写ベルトなどのベルト状の導電性部材（導電性ベルト）などが挙げられる。特に、帯電ロールや現像ロールなどといった、感光ドラムなどと一定の荷重で圧接された状態で使用される導電性ロールに好適に用いられる。本発明に係る導電性組成物は、導電性部材のベース層材料に用いると良い。
【００６９】
次に、本発明に係る電子写真機器用導電性架橋体について説明する。
【００７０】
本発明に係る電子写真機器用導電性架橋体（以下、導電性架橋体ということがある。）は、イオン導電剤を含有し、液状ポリマー間がアルキレンオキサイド変性（メタ）アクリレートで共架橋されてなる。液状ポリマーおよび（メタ）アクリレートの種類は、上記するものであれば良い。また、イオン導電剤の種類および含有量は、上記する種類および含有量であれば良い。
【００７１】
本発明に係る導電性架橋体は、液状ポリマー間が、アルキレンオキサイド変性（メタ）アクリレートで共架橋されていれば良く、共架橋する方法は特に限定されるものではない。共架橋する方法としては、好ましくは、ラジカル反応を利用して行なう方法が良い。この場合には、導電性架橋体を形成する導電性組成物中に、ラジカル重合開始剤を含有させると良い。ラジカル重合開始剤の種類および含有量は、上記する種類および含有量であれば良い。
【００７２】
また、導電性架橋体を形成する導電性組成物中には、必要に応じて、上記する各種添加剤を１種または２種以上含有していても良い。
【００７３】
次に、本発明に係る電子写真機器用導電性部材について説明する。本発明に係る電子写真機器用導電性部材は、上記電子写真機器用導電性架橋体を用いて形成される。
【００７４】
電子写真機器用導電性部材としては、上述するように、電子写真機器に用いられる帯電ロール、現像ロール、転写ロール、トナー供給ロールなどのロール状の導電性部材（導電性ロール）や、電子写真機器に用いられる転写ベルトなどのベルト状の導電性部材（導電性ベルト）などが挙げられる。
【００７５】
図１および図２に、本発明に係る電子写真機器用導電性部材としての導電性ロールの一例を示す。図１および図２は、本発明に係る導電性ロールの一例を示す周方向断面図である。
【００７６】
図１に示す導電性ロール１０は、軸体１２の外周に、ベース層１４と、表層１６とがこの順に積層された積層構造を有している。一方、図２に示す導電性ロール１０は、軸体１２の外周に、ベース層１４と、中間層１８と、表層１６とがこの順に積層された積層構造を有している。なお、導電性ロールの構成としては、図１および図２に示す構成に限定されるものではない。
【００７７】
軸体１２は、導電性を有するものであれば特に限定されない。具体的には、鉄、ステンレス、アルミニウムなどの金属製の中実体、中空体からなる芯金などを例示することができる。軸体１２の表面には、必要に応じて、接着剤、プライマーなどを塗布しても良い。接着剤、プライマーなどには、必要に応じて導電化を行なっても良い。
【００７８】
ベース層１４を形成する主材料には、液状ポリマーを用いる。液状ポリマーは、上記した液状ポリマーを用いれば良い。主材料の液状ポリマー間を共架橋させるため、ベース層１４を形成する組成物は、アルキレンオキサイド変性（メタ）アクリレートを含有している。共架橋する方法は、特に限定されないが、ラジカル反応により共架橋する場合には、ベース層１４を形成する組成物中にラジカル重合開始剤を含有させると良い。ラジカル重合開始剤の種類および含有量は、上記する種類および含有量であれば良い。アルキレンオキサイド変性（メタ）アクリレートは、上記したアルキレンオキサイド変性（メタ）アクリレートを用いれば良い。
【００７９】
ベース層１４を形成する組成物には、さらに、イオン導電剤を含有している。イオン導電剤の種類および含有量は、上記する種類および含有量であれば良い。さらに、必要に応じて、上記する各種添加剤を１種または２種以上含有していても良い。
【００８０】
ベース層１４を形成する組成物としては、好ましくは、上述した導電性組成物を用いると良い。
【００８１】
ベース層１４は、軸体１２をロール成形用金型の中空部に同軸的に設置し、ベース層形成用の組成物を注入して、加熱・硬化させた後、脱型する（注入法）、軸体１２の表面にベース層形成用の組成物を押出成形する（押出法）などをすれば良い。ベース層１４を複数層形成する場合には、上記方法に準じた操作を繰返し行なえば良い。
【００８２】
ベース層１４の厚みは、特に限定されるものではないが、好ましくは、０．１〜１０ｍｍ、より好ましくは、１〜５ｍｍの範囲内にあると良い。また、ベース層１４の体積抵抗率は、好ましくは、１０２〜１０１０Ω・ｃｍ、より好ましくは、１０３〜１０９Ω・ｃｍ、さらに好ましくは、１０４〜１０８Ω・ｃｍの範囲内にあると良い。
【００８３】
中間層１８は、抵抗調整層として機能し得るものである。中間層１８を形成する主材料としては、ゴム弾性材料を好適に用いることができる。ゴム弾性材料としては、例えば、ヒドリン系ゴム（ＣＯ、ＥＣＯ、ＧＣＯ、ＧＥＣＯ）、エチレン−プロピレンゴム（ＥＰＤＭ）、スチレン−ブタジエンゴム（ＳＢＲ）、ポリノルボルネンゴム、シリコーンゴム、ブタジエンゴム（ＢＲ）、イソプレンゴム（ＩＲ）、アクリルゴム（ＡＣＭ）、クロロプレンゴム（ＣＲ）、ウレタンゴム、ウレタン系エラストマー、フッ素ゴム、天然ゴム（ＮＲ）、アクリロニトリル−ブタジエンゴム（ＮＢＲ）、水素化アクリロニトリル−ブタジエンゴム（Ｈ−ＮＢＲ）、などを例示することができる。これらは１種または２種以上混合されていても良い。
【００８４】
上記ゴム弾性材料としては、電気抵抗制御性、耐ヘタリ性などの観点から、シリコーンゴム、アクリロニトリル−ブタジエンゴム（ＮＢＲ）、ヒドリン系ゴム（ＣＯ、ＥＣＯ、ＧＣＯ、ＧＥＣＯ）、ウレタン系エラストマーなどが好ましい。
【００８５】
中間層１８には、導電性付与のため、カーボンブラック、グラファイト、ｃ−ＴｉＯ２、ｃ−ＺｎＯ、ｃ−ＳｎＯ２（ｃ−は、導電性を意味する。）、イオン導電剤（４級アンモニウム塩、ホウ酸塩、界面活性剤など）などの従来より公知の導電剤を適宜添加することができる。さらに、必要に応じて、発泡剤、架橋剤、架橋促進剤、軟化剤（オイル）、溶剤等を適宜添加しても良い。
【００８６】
ベース層１４の外周に中間層１８を形成するには、ベース層１４を形成した軸体１２をロール成形用金型の中空部に同軸的に設置し、中間層形成用組成物を注入して、加熱・硬化させた後、脱型する（注入法）、ベース層１４の表面に中間層形成用の組成物を押出成形する（押出法）、溶剤に溶解させた組成物を、ロールコーティング法や、ディッピング法、スプレーコート法など各種コーティング法で塗工する（塗工法）などをすれば良い。中間層１８を複数層形成する場合には、上記方法に準じた操作を繰返し行なえば良い。
【００８７】
中間層１８の厚みは、特に限定されるものではないが、好ましくは、０．００１〜２ｍｍ、より好ましくは、０．０１〜０．５ｍｍの範囲内にあると良い。また、中間層１８の体積抵抗率は、好ましくは、１０４〜１０１０Ω・ｃｍ、より好ましくは、１０５〜１０９Ω・ｃｍ、さらに好ましくは、１０６〜１０８Ω・ｃｍの範囲内にあると良い。
【００８８】
表層１６は、ロール表面の保護層として機能し得る。表層１６を形成する主材料としては、特に限定されるものではなく、例えば、ウレタン樹脂、ポリアミド、アクリル樹脂、アクリルシリコーン樹脂、ブチラール樹脂、アルキド樹脂、ポリエステル樹脂、フッ素ゴム、フッ素樹脂、シリコーン樹脂、アクリル変性シリコーン樹脂、シリコーン変性アクリル樹脂、フッ素変性アクリル樹脂、メラミン樹脂、ポリメチルメタクリレート（ＰＭＭＡ）などのメタアクリル樹脂、ポリカーボネート、エポキシ樹脂、フェノール樹脂、ポリブチレンテレフタレート、ポリアセタール、変性ポリフェニレンオキサイド（変性ポリフェニレンエーテル）、ポリフェニレンサルファイド、ポリエーテルエーテルケトン、ポリエーテルスルホン、ポリスルホン、ポリアミドイミド、ポリエーテルイミド、ポリイミド、ポリアリレート、ポリアリルエーテルニトリル、ニトリルゴム、ウレタンゴム、これらを架橋した樹脂などを例示することができる。これらは１種または２種以上混合されていても良い。とりわけ、耐摩耗性に優れるなどの観点から、架橋ウレタン樹脂、アクリル樹脂、アクリル変性シリコーン樹脂、フッ素変性アクリル樹脂、ウレタンゴム、ポリアミドなどを好適に用いることができる。
【００８９】
表層１６には、導電性付与のため、カーボンブラック、グラファイト、ｃ−ＴｉＯ２、ｃ−ＺｎＯ、ｃ−ＳｎＯ２（ｃ−は、導電性を意味する。）、イオン導電剤（４級アンモニウム塩、ホウ酸塩、界面活性剤など）などの従来より公知の導電剤を適宜添加することができる。
【００９０】
表層１６を形成する組成物は、他にも、必要に応じて、滑剤、加硫促進剤、老化防止剤、光安定剤、粘度調整剤、加工助剤、難燃剤、可塑剤、発泡剤、充填剤、分散剤、消泡剤、顔料、離型剤などの各種添加剤を１種または２種以上含有していても良い。
【００９１】
表層１６を形成する組成物は、取り扱い性が良好であるなどの観点から、粘度（２５℃）が１０００００ｍＰａ・ｓ以下であることが好ましい。より好ましくは、１００００ｍＰａ・ｓ以下であると良い。塗工性に優れるなどの観点から、さらに好ましくは、５０００ｍＰａ・ｓ以下であると良い。
【００９２】
表層１６を形成する組成物は、上記範囲内に粘度を調整するなどの観点から、メチルエチルケトン、トルエン、アセトン、酢酸エチル、酢酸ブチル、メチルイソブチルケトン（ＭＩＢＫ）、ＴＨＦ、ＤＭＦなどの有機溶剤や、メタノール、エタノールなどの水溶性溶剤などの溶剤を適宜含んでいても良い。また、無溶剤であっても良い。
【００９３】
表層１６を形成する組成物は、各種材料を所望の配合となるように秤量し、これらを攪拌機、サンドミルなどの混合手段により混合するなどして調製することができる。混合中や混合後に、脱泡処理などを行なっても良い。
【００９４】
ベース層１４の外周、または、中間層１８の外周に表層１６を形成するには、ベース層１４または中間層１８の表面に、表層１６を形成する組成物を塗工すると良い。塗工方法としては、ロールコーティング法や、ディッピング法、スプレーコート法などの各種コーティング法を適用することができる。塗工された表層１６には、必要に応じて、紫外線照射や熱処理を行なっても良い。
【００９５】
表層１６の厚みは、特に限定されるものではないが、電気抵抗を上昇させにくい、ロール硬度の上昇を抑制するなどの観点から、好ましくは、０．０１〜１００μｍ、より好ましくは、０．１〜２０μｍ、さらに好ましくは、０．３〜１０μｍの範囲内にあると良い。また、表層１６の体積抵抗率は、ロールの電気抵抗制御性などの観点から、好ましくは、１０４〜１０９Ω・ｃｍ、より好ましくは、１０５〜１０８Ω・ｃｍの範囲内にあると良い。
【００９６】
中間層１８または表層１６には、ロール表面に凹凸形状を付与して適度な表面粗さを形成するために、粗さ形成用粒子を含有していても良い。より好ましくは、耐摩耗性、長寿命化などの観点から、中間層１８に粗さ形成用粒子を含有させると良い。
【００９７】
粗さ形成用粒子は、表面粗さの均一化などの観点から、中間層１８または表層１６の厚み方向に実質的に積み重なっていない、つまり、粗さ形成用粒子がほぼ同一面上に存在していることが好ましい。
【００９８】
粗さ形成用粒子としては、例えば、ウレタン粒子、架橋ポリメタクリル酸メチル粒子、アクリル粒子、尿素樹脂粒子、アミド粒子などの樹脂粒子、ゴム粒子、シリカ粒子などを例示することができる。これらは１種または２種以上含まれていても良い。
【００９９】
粗さ形成用粒子の平均粒径は、特に限定されるものではなく、中間層１８や表層１６の厚みなどに応じて適宜選択することができる。好ましくは、１〜５０μｍ、より好ましくは、５〜３０μｍの範囲内である。
【実施例】
【０１００】
以下、実施例を用いて本発明を詳細に説明する。
【０１０１】
＜導電性組成物の調製＞
表１または表２に示す配合割合（単位は質量部）となるように各種材料を秤量し、これらを攪拌機により撹拌、混合して、実施例、比較例に係る導電性組成物を調製した。
【０１０２】
この際、使用した各種材料は、以下の通りである。
・液状アクリロニトリル−ブタジエンゴム（液状ＮＢＲ）［ＪＳＲ（株）製、「Ｎ２８０」］
・液状イソプレンゴム（液状ＩＲ）［（株）クラレ製、「ＬＩＲ−３０」］
・液状ブタジエンゴム（液状ＢＲ）［（株）クラレ製、「ＬＩＲ−３００」］
・固形アクリロニトリル−ブタジエンゴム（固形ＮＢＲ）［ＪＳＲ（株）製、「Ｎ２５０ＳＬ」］
・エチレンオキサイド（ＥＯ）変性アクリレート（１）（単官能、分子量Ｍｗ＝４８２）［日本油脂（株）製、「ブレンマーＡＭＥ」］
・プロピレンオキサイド（ＰＯ）変性アクリレート（単官能、分子量Ｍｗ＝８２６）［日本油脂（株）製、「ブレンマーＡＰ８００」］
・エチレンオキサイド（ＥＯ）変性アクリレート（２）（二官能、分子量Ｍｗ＝７４２）［新中村化学工業（株）製、「Ａ−６００」］
・エチレンオキサイド（ＥＯ）−プロピレンオキサイド（ＰＯ）変性メタアクリレート（二官能、分子量Ｍｗ＝１１８０）［日本油脂（株）製、「ブレンマー４３ＰＤＢＰＥ−８００Ｂ」］
・ブチレンオキサイド（ＢＯ）変性メタアクリレート（二官能、分子量Ｍｗ＝４９０）［日本油脂（株）製、「ブレンマーＰＤＴ８００」］
・イオン導電剤（トリメチルオクタデシルアンモニウムパークロレート）
・ラジカル重合開始剤［日本油脂（株）製、「パークミルＤ４０」］
【０１０３】
＜材料評価＞
表１の各成分を配合後、撹拌羽根で５分間撹拌混合し、減圧脱泡して、各導電性組成物を作製した。その後、この導電性組成物を用い、１６０℃×３０分でプレス架橋して、架橋サンプル（直径２９ｍｍ、厚さ１２．５ｍｍ、円筒状）を成形した。この架橋サンプルを用いて、各導電性組成物の材料評価を、以下のようにして行なった。
【０１０４】
（リング硬度）
ＪＩＳ  Ｋ  ６２５３に準拠して測定した。
【０１０５】
（圧縮永久ひずみ）
ＪＩＳ  Ｋ  ６２６２に準拠して、圧縮率２５％、試験温度７０℃、試験時間２２時間で測定した。
【０１０６】
（体積抵抗率）
１６０℃×３０分でプレス架橋して２ｍｍ厚のシートを作製し、ＪＩＳ  Ｋ  ６２７１に記載の二重リング電極法に準じて１００Ｖ印加したときの体積抵抗率を測定した。
【０１０７】
＜導電性ロールの作製＞
（ベース層の形成）
直径６ｍｍの金属製シャフトからなる芯金を用意し、この外周面に接着剤を塗布した後、あらかじめ芯金が挿入された金型に各導電性組成物を注入し、１６０℃×３０分の条件で加熱架橋を行ない、芯金の外周面に導電性弾性層（厚み３ｍｍ）が形成されてなるベースロールを作製した。
【０１０８】
（表層の形成）
上記導電性弾性層の外周面に、フッ素変性アクリレート樹脂（大日本インキ工業（株）製、「ディフェンサＴＲ２３０Ｋ」）５０質量部と、フッ素変性アクリレート樹脂（アトフィナジャパン（株）製、「カイナーＳＬ」）５０質量部と、導電性酸化チタン（石原テクノ（株）製、「タイペークＥＴ−３００Ｗ」）１００質量部とを、ＭＥＫ２００質量部に溶解し、これらをサンドミルを用いて分散して調製した表層用材料をディッピング法により塗布し、乾燥した後、１５０℃×６０分の条件にて加熱を行ない、表層（厚み６μｍ）を形成し、これにより、実施例、比較例に係る導電性ロールを作製した。
【０１０９】
＜導電性ロールの特性評価＞
（寸法精度）
上記作製した各ベースロールを周方向に回転させ、レーザ外径測定器を用いてロールの３ヶ所（両端部、中央部）における外径の振れを、ロールと平行に設置したゲージを基準として測定し、その最大値を寸法精度とした。
【０１１０】
（帯電性）
作製した各導電性ロールを、市販のレーザプリンター（日本ヒューレットパッカード（株）製、「レーザージェット４２４０」）に組み込み、１５℃×１０％ＲＨ環境下において画出しを行ない、画質の評価を行なった。評価は、画像ムラやスジ、斑点等が何ら認められないものを「○」、画像ムラやスジ、斑点等画像不具合が認められたものを「×」とした。
【０１１１】
表１および表２に、各導電性ロールのベース層形成用組成物の配合組成と、評価結果をまとめたものを示す。
【０１１２】
【表１】
0005255803.tif 000004
【０１１３】
【表２】
0005255803.tif 000005
【０１１４】
比較例１では、主材料に固形ＮＢＲを用いている。そのため、組成物の粘度が高くなり、圧縮永久ひずみが大きく、その結果、導電性ロールの寸法精度が悪い。また、材料の硬度が高い。さらに、アルキレンオキサイド変性（メタ）アクリレートとイオン導電剤を含有していないため、高抵抗である。これにより、帯電性にも劣っている。
【０１１５】
比較例２〜４では、主材料に液状ポリマーを用いているので、低硬度で寸法精度に優れるものの、アルキレンオキサイド変性（メタ）アクリレートとイオン導電剤を含有していないため、高抵抗であり、帯電性に劣っている。
【０１１６】
比較例５では、イオン導電剤を含有しているが、アルキレンオキサイド変性（メタ）アクリレートを含有していないため、高抵抗であり、帯電性に劣っている。
【０１１７】
これらに対し実施例では、ベース層形成用組成物中に、液状ポリマーと、アルキレンオキサイド変性（メタ）アクリレートと、ラジカル重合開始剤と、イオン導電剤とを含有している。そのため、成形時の圧縮永久ひずみが小さく、得られた導電性ロールの寸法精度に優れていることが確認できた。また、低硬度、低抵抗であり、帯電性に優れていることが確認できた。したがって、実施例に係る導電性組成物を用いれば、寸法精度に優れ、低硬度で、低抵抗の電子写真機器用導電性部材を形成することができる。
【０１１８】
以上、本発明の実施形態について詳細に説明したが、本発明は上記実施例に何ら限定されるものではなく、本発明の要旨を逸脱しない範囲で種々の改変が可能である。
【図面の簡単な説明】
【０１１９】
【図１】一実施形態に係る電子写真機器用導電性ロールを表す周方向断面図である。
【図２】一実施形態に係る電子写真機器用導電性ロールを表す周方向断面図である。
【符号の説明】
【０１２０】
１０  電子写真機器用導電性ロール
１２  軸体
１４  ベース層
１６  表層
１８  中間層
【図１】
0005255803.tif 000006
【図２】
0005255803.tif 000007